(57)【要約】【課題】炭酸カルシウムを主成分とするスケールが付着しにくく、水が間接的に又は直接加熱される熱交換器においても、水が接触する部分にスケールが付着せず、使用の過程で熱交換性能が低下せず、水質によって稀に発生する孔食が発生しないスケール付着抑制機能を有した銅合金部材及びそれを組み込んだ熱交換器を提供する。【解決手段】Ｃｏを、母相中に固溶体、単体及び／又は化合物として、０．０２乃至０．５質量％（化合物の場合はＣｏ換算値）含有し、Ｐを、母相中に固溶体、単体及び／又は化合物として、０．００５乃至０．２質量％（化合物の場合はＰ換算値）含有し、残部がＣｕと不可避的不純物からなり、表面の残留炭素量が１０ｍｇ／ｍ２以下である。【選択図】図１
2008274426.tif 000002
【特許請求の範囲】
【請求項１】
Ｃｏを、母相中に固溶体、単体及び／又は化合物として、０．０２乃至０．５質量％（化合物の場合はＣｏ換算値）含有し、Ｐを、母相中に固溶体、単体及び／又は化合物として、０．００５乃至０．２質量％（化合物の場合はＰ換算値）含有し、残部がＣｕと不可避的不純物からなり、表面の残留炭素量が１０ｍｇ／ｍ２以下であることを特徴とする銅合金部材。
【請求項２】
更に、Ｚｒを、母相中に固溶体、単体及び／又は化合物として、０．００５乃至０．３質量％（化合物の場合はＺｒ換算値）含有することを特徴とする請求項１に記載の銅合金部材。
【請求項３】
更に、Ｓｎを０．０３乃至３．０質量％含有し、平均結晶粒径が３０μｍ以下であることを特徴とする請求項１又は２に記載の銅合金部材。
【請求項４】
更に、Ｚｎを０．０３乃至５．０質量％含有することを特徴とする請求項１乃至３のいずれか１項に記載の銅合金部材。
【請求項５】
更に、Ｎｉ：０．００５乃至０．２質量％、Ｍｇ：０．００５乃至０．２質量％、Ｆｅ：０．００５乃至０．２質量％からなる群から選択された少なくとも１種以上の元素を総計０．００５乃至０．５質量％含有し、平均結晶粒径が１０μｍ以下であることを特徴とする請求項１乃至４のいずれか１項に記載の銅合金部材。
【請求項６】
水が流通する水流路と、冷媒が流通する冷媒管とを有し、前記冷媒管内の冷媒により前記水流路の水を加熱する熱交換器において、水と接触する前記水流路及び／又は前記冷媒管の少なくとも一部が請求項１乃至５のいずれか１項に記載の銅合金部材で構成されていることを特徴とする熱交換器。
【請求項７】
前記水流路の流路断面積をＡ、前記冷媒管の流路断面積をＢとするとき、前記水流路断面積の前記冷媒管流路断面積に対する比Ａ／Ｂが１．０乃至１２．３であることを特徴とする請求項６に記載の熱交換器。
【請求項８】
前記水流路の流路断面積をＡ、前記冷媒管の流路断面積をＢとするとき、前記水流路断面積の前記冷媒管流路断面積に対する比Ａ／Ｂが１．０乃至３．５であることを特徴とする請求項６に記載の熱交換器。
【請求項９】
前記水流路が、水流管であることを特徴とする請求項６に記載の熱交換器。
【請求項１０】
前記冷媒管が、前記水流管の内部に配置されていることを特徴とする請求項９に記載の熱交換器。
【請求項１１】
前記水流管が、内面溝付管であることを特徴とする請求項１０に記載の熱交換器。
【請求項１２】
前記冷媒管が、その外面を前記水が流れる大径管と、前記大径管内内に配置され内部を前記冷媒が通流する小径管とを有することを特徴とする請求項６乃至１１のいずれか1項に記載の熱交換器。
【請求項１３】
前記大径管と前記小径管との間に、前記水又は前記冷媒の漏洩を検知する検知部が設けられていることを特徴とする請求項１２に記載の熱交換器。
【請求項１４】
前記小径管の内面に管軸方向に平行又はねじれ角を有する複数の溝が形成されていることを特徴とする請求項１２又は１３に記載の熱交換器。
【請求項１５】
前記冷媒管における大径管の外表面の少なくとも一部にフィンが形成されていることを特徴とする請求項１２乃至１４のいずれか１項に記載の熱交換器。
【発明の詳細な説明】
【技術分野】
【０００１】
本発明は、炭酸カルシウムを主成分とするスケールの抑制機能を有する銅合金部材及びそれを組み込んだ熱交換器に関し、特に、遊離炭酸を多く含む地下水等が使用される場合に冷水部で生じ易いＩ型孔食及び残留塩素を０．５ｍｇ／Ｌ以上含む水道水等で５０℃以上の温水部に生じ易いII型孔食を生じにくくする銅合金部材及び熱交換器に関する。
【背景技術】
【０００２】
近時、超臨界状態の二酸化炭素冷媒又はフロン系冷媒により水が加熱される熱交換器が実用化され、給湯及び床暖房等の用途に多用されるようになってきた。このような熱交換器を構成する部材として、冷媒の圧力が極めて高くなるために、必要な強度及び熱効率を維持するために、必要な熱伝導性を兼ね備えていることから、銅又は銅合金部材が使用されている。
【０００３】
このような熱交換器は設置スペースが限定されることが多く、限られた体積でできるだけ高温の水が得られるように、例えば貯湯式給湯器ヒートポンプシステムでは、加熱される水の流速は一般に１Ｌ／分と小さく設計されている。水の流速が小さいことから、熱交換器の水と接触する部分に炭酸カルシウム又はこれを主体とするスケールが付着しやすい。炭酸カルシウムの水への溶解度は水温が高いほど低下するため、水温が高くなる部分において炭酸カルシウムが特に析出しやすい。このため、水温が高温になる部分ほどスケール付着が発生しやすくなる。また、一旦スケールが付着した部分では、付着したスケールの温度が高いことと、水の流速が小さいこと等から、スケールの更に一層の付着が進み、スケールが厚く成長してしまう。このように形成されたスケールにより、熱交換効率の低下、水通路の断面積減少による流通水量の低下、ポンプ圧の上昇及びポンプの消費電力増大等の問題が発生し、その改善が求められている。
【０００４】
水を冷却媒体又は加熱媒体として循環して使用する熱交換器においては、カルシウム系スケールの防止のため、マレイン酸、アクリル酸、又はイタコン酸等を重合したカルボキシル基を有する重合体等のスケール防止剤が循環水に添加されている。
【０００５】
一方、飲用又は風呂用の給湯水を加熱する熱交換器等においては、その性質上、スケール防止剤を添加することができない。スケール防止剤の添加以外の熱交換器におけるスケール付着防止方法として、熱交換器内面へフロロシリコン又はフッ素樹脂を被覆したり（特許文献１）、二重管式熱交換器において、外管の曲げ半径をこの外管の内径の３倍以上とすることによりスケールによる管の閉塞までの期間を延長させたり（特許文献２）、冷却水が通流する管内にねじり板を回転自在に設け、このねじり板により形成される乱流によりスケールの付着を防止したり（特許文献３）、水系流体として冷却水を循環させる循環路を形成する配管に、前記配管の少なくとも一部に磁場を形成する磁気処理部を設けると共に、前記冷却水に磁性体を添加したり（特許文献４）、内部に冷媒用流路が形成された内管と、内管の外側に設けられ、内管との間に水用流路が形成された外管とを有し、渦巻状に曲成された２重管式熱交換器において、水用流路を水が内側に向かって渦巻状に流通するように形成された内巻き２重管を有する熱交換ユニットと、水用流路を水が外側に向かって渦巻状に流通するように形成された外巻き２重管を有する熱交換ユニットとが交互に積層されており、水の出口側の熱交換ユニットには外巻き２重管が設けられた構造としたり（特許文献５）、銅又は銅合金製基材からなる部分と、前記部分の少なくとも使用時に水と接しうる面に親水性被膜を形成したり（特許文献６）、流路出側近傍の高温部位における流路断面積を大きくしてスケールがいくらか溜まっても給湯機能を損なわないようにしたり（特許文献７）、磁気処理によりスケールの付着を防止する等、種々の方法が提案されている。
【０００６】
また、特許文献８には、内部に第１流体用流路を形成する内管と、この内管の外側に設けられ、内管との間に第２流体用流路を形成する外管とを有し、第１流体用流路と第２流体用流路との境界面に漏洩検知溝が設けられた２重管式の熱交換器において、内管を流れる第１流体が冷媒で、外管を流れる第２流体が水である熱交換器であって、冷媒用流路の断面積に対する水用流路の断面積の割合が３．５乃至２４．５となるように形成されている熱交換器が提案されて（請求項３）おり、実用化されている。更に、特許文献８に記載の熱交換器においては、冷媒用流路の断面積に対する水用流路の断面積の割合を特定することによって、熱交換性能を維持しつつ、スケールによって外管が閉塞するまでの耐用年数を延ばすことができることが開示されている。
【０００７】
他方、全国の水道水でまちまちである水質溶解成分の構成によっては、水温１５℃程度以下の低温部で遊離炭酸１５ｍｇ／Ｌ以上であるときに水流部分の内表面に残留した潤滑油に由来する残留炭素量が５ｍｇ／ｍ２以上あると生じ易くなるＩ型孔食、及び、水温５０℃以上の温水で残留塩素が０．５ｍｇ／Ｌ以上である場合に生じ易くなるII型孔食が、りん脱酸銅部材及び銅合金部材の種類によって稀に発生し、温水又は冷媒を漏洩させて問題となることがある。
【０００８】
このような問題に対しては、銅合金部材にＺｒ，Ｐ，Ｓｎ，又はＡｇ等の元素を添加することにより、耐孔食性を向上させた銅合金部材が提案されており、一部実用化されている（特許文献９及び１０）。
【０００９】
【特許文献１】特開昭６１−１４９７９４号公報
【特許文献２】特開２００５−６９６２０号公報
【特許文献３】実開平２−１０９１９０号公報
【特許文献４】特開２００５−２３８０２３号公報
【特許文献５】特開２００５−１４７５６９号公報
【特許文献６】特開２００２−９８４９６号公報
【特許文献７】特開２００２−１４７５６９号公報
【特許文献８】特開２００５−６９６２０号公報
【特許文献９】特許第３３７４３９８号公報
【特許文献１０】特開平６−１８４６６９号公報
【発明の開示】
【発明が解決しようとする課題】
【００１０】
しかしながら、特許文献１に記載の発明は、それなりの厚さを有する皮膜が形成されるので、熱伝導率の低下を招きかねない。特許文献２に記載の発明は、スケール付着を積極的に防止するものでなく、スケールが付着することを前提として熱交換器の使用可能期間の延長を図るものである。実際には、特許文献２に記載の従来技術においては、水温が高くなる部分に炭酸カルシウムを主体とするスケールの付着が避けられず、それによる熱交換性能の低下及び流通水量の低下等を防止することは難しい。また、特許文献３に記載の発明は管内に回転可能なねじり板を設置するものであるが、二重管式冷媒管、管に曲がり部がある場合、管の内径が小さい場合には適用できず、実際的ではない。特許文献４に記載の従来技術は水中に亜鉛等の金属イオンが溶出し汚染されるため、水が人体に接触するような使用目的には適さない。特許文献５に記載の発明は熱交換器出側で銅管の直線部を長くすることにより、水中に浮遊するスケールの沈積を抑制することができるが、銅管壁へのスケール析出については抑制できず、効果が不十分である。特許文献６に記載の発明は水温が比較的低温では、親水性皮膜による局所的な高温部をなくす効果が表れやすいが、高温の水では全体的にスケール生成温度になるため、効果が不十分である。特許文献７及び８に記載の発明は水温が高温になる部位での熱交換率を犠牲にしてしまい、流路断面積を広げない場合と同等の熱交換率を確保するためには更に流路長さを取らなければならなくなり、機器のコンパクト化や設計の自由度を阻害していた。
【００１１】
また、磁気処理による方法は熱交換器の一部に強力な磁石を設置し、管内の水に磁力を作用させることにより、スケール付着を防止しようとするものであるが、強磁場を発生させる磁石そのものが高価である、熱交換器筐体の限られたスペースに磁石を組み込むことが難しい等の問題点がある。
【００１２】
特許文献９及び１０に記載の従来技術は、水質及び使用環境によって形態が異なるＩ型孔食及びII型孔食のうち、II型孔食に対応したものであるが、近年の自然環境保護意識の高まりから地下水を使用する家庭が増えており、Ｉ型孔食が発生する虞がある環境での使用機会も増加している。これらの銅合金材は、りん脱酸銅部材と同様の方法で製造されるものであり、その表面に残留する残留炭素が影響するＩ型孔食を防止できるには至っておらず、依然として問題を残していた。
【００１３】
本発明はかかる問題点に鑑みてなされたものであって、炭酸カルシウムを主成分とするスケールが付着しにくく、水が間接的に又は直接加熱される熱交換器においても、水が接触する部分にスケールが付着せず、使用の過程で熱交換性能が低下せず、水質によって稀に発生する孔食が発生しないスケール付着抑制機能を有した銅合金部材及びそれを組み込んだ熱交換器を提供することを目的とする。
【００１４】
また、本発明の他の目的は、特に、遊離炭酸を多く含む地下水等が使用される場合に冷水部で生じ易いＩ型孔食及び残留塩素を０．５ｍｇ／Ｌ以上含む水道水等で５０℃以上の温水部に生じ易いII型孔食が生じにくい銅合金部材及びそれを組み込んだ熱交換器を提供することにある。
【００１５】
更に、本発明の他の目的は、冷媒が流れる冷媒管と、水が流れる水流路とを有し、冷媒管内の冷媒により水流路の水を加熱する熱交換器において、水温が高温になる部位での熱交換率を低下させることなく、スケール付着抑制機能を有した熱交換器を提供することにある。
【課題を解決するための手段】
【００１６】
本発明に係る銅合金部材は、Ｃｏを、母相中に固溶体、単体及び／又は化合物として、０．０２乃至０．５質量％（化合物の場合はＣｏ換算値）含有し、Ｐを、母相中に固溶体、単体及び／又は化合物として、０．００５乃至０．２質量％（化合物の場合はＰ換算値）含有し、残部がＣｕと不可避的不純物からなり、表面の残留炭素量が１０ｍｇ／ｍ２以下であることを特徴とする。
【００１７】
銅合金中にＣｏ及びＰを含有することにより、銅合金材の表面へのスケールの付着を抑制することができる。このＣｏ及びＰは固溶体、単体又は化合物として銅合金母相中に存在するものであるが、Ｃｏ及びＰの化合物には、Ｃｏ２Ｐ等のＣｏ−Ｐ化合物、Ｃｕ−Ｃｏ−Ｐ化合物、若しくはこれらの酸化物、その他添加される元素とＣｏ若しくはＰとが形成する化合物、若しくはこれらの酸化物、複合酸化物等がある。しかし、Ｃｏ及びＰの化合物はこれらの種類に限らず、析出物の形で母相に存在するものであれば、いずれの形態でもスケール付着防止に寄与することができる。また、析出物でなく、母相中に固溶している状態と、Ｃｏ単体で存在している場合でも、スケール付着防止に寄与する。しかし、Ｃｏ及びＰの化合物は、析出物の状態で表面近傍に濃化しているほうがより効果的である。
【００１８】
この銅合金部材は、更に、Ｚｒを、母相中に固溶体、単体及び／又は化合物として、０．００５乃至０．３質量％（化合物の場合はＺｒ換算値）含有することが好ましい。
【００１９】
更に、Ｓｎを０．０３乃至３．０質量％含有し、平均結晶粒径が３０μｍ以下であることが好ましい。
【００２０】
更に、Ｚｎを０．０３乃至５．０質量％含有することが好ましい。
【００２１】
更に、Ｎｉ：０．００５乃至０．２質量％、Ｍｇ：０．００５乃至０．２質量％、Ｆｅ：０．００５乃至０．２質量％からなる群から選択された少なくとも１種以上の元素を総計０．００５乃至０．５質量％含有し、平均結晶粒径が１０μｍ以下であることが好ましい。
【００２２】
本発明に係る熱交換器は、水が流通する水流路と、冷媒が流通する冷媒管とを有し、前記冷媒管内の冷媒により前記水流路の水を加熱する熱交換器において、水と接触する前記水流路及び／又は前記冷媒管の少なくとも一部が前述の銅合金部材で構成されていることを特徴とする。
【００２３】
本発明に係る他の熱交換器は、前記水流路の流路断面積をＡ、前記冷媒管の流路断面積をＢとするとき、前記水流路断面積の前記冷媒管流路断面積に対する比Ａ／Ｂが１．０乃至１２．３であることを特徴とする。
【００２４】
更に、前記水流路断面積の前記冷媒管流路断面積に対する比Ａ／Ｂが１．０乃至３．５であることが好ましい。
【００２５】
この本発明の熱交換器において、前記水流路は、例えば，水流管である。そして、前記冷媒管が、前記水流管の内部に配置されていることが好ましい。また、前記水流管が、内面溝付管であることが好ましい。
【００２６】
また、前記冷媒管が、その外面を前記水が流れる大径管と、前記大径管内に配置され内部を前記冷媒が通流する小径管とを有するように構成することができる。そして、前記大径管と前記小径管との間に、前記水又は前記冷媒の漏洩を検知する検知部が設けられていることが好ましい。更に、前記小径管の内面に管軸方向に平行又はねじれ角を有する複数の溝が形成されていることが好ましい。更にまた、前記冷媒管における大径管の外表面の少なくとも一部にフィンが形成されていることが好ましい。
【発明の効果】
【００２７】
本発明によれば、カルシウム硬度が高く高温の水に接触したり、又は自らが高温になる銅合金部材において、炭酸カルシウムを主成分としたスケールの付着を抑制することができる。また、これを水流部又は冷媒管外面に用いた熱交換器とすることで、水温が８０℃以上になる部位でより多く発生し、水流部又は冷媒管外面に炭酸カルシウムスケールが付着することによる熱交換効率の低下、熱交換性能の低下、流通水量の低下、ポンプ圧の上昇及びポンプの消費電力増大等の問題が発生することを防止することができ、省エネルギーに貢献する熱交換器を提供することができる。また、前記銅合金部材は、そのまま使用することで表面に炭酸カルシウムスケールの付着を抑制する機能を有しているので、熱交換器に組み込むための特殊な処理は不要であり、実用性が優れている。
【００２８】
また、遊離炭酸を多く含む地下水等が使用される場合に、冷水部で生じ易いＩ型孔食及び残留塩素を０．５ｍｇ／Ｌ以上含む水道水等で５０℃以上の温水部に生じ易いII型孔食を生じにくくすることができる。このため、本発明の銅合金部材は、汎用性が極めて高い。
【００２９】
更に、本発明の熱交換器によれば、冷媒が流れる冷媒管と、水が流れる水流路とを有し、冷媒管内の冷媒により水流路の水を加熱する熱交換器において、水温が高温になる部位での熱交換率を低下させることなく、スケール付着抑制機能を有した熱交換器が得られる。更に、水流路の流路断面積と冷媒が流れる冷媒管の流路断面積との関係を特定することで、この熱交換器が組み込まれる機器のコンパクト化に有利であると共に、設計の自由度を高めることが可能である。
【発明を実施するための最良の形態】
【００３０】
以下、本発明の実施形態について詳細に説明する。
【００３１】
炭酸カルシウムスケールはＣａ（ＨＣＯ３）２→ＣＯ２＋Ｈ２Ｏ＋ＣａＣＯ３の反応によって生成するが、この反応は水温が高いほど速やかに進行する。スケールが銅管に付着する機構としては、生成したＣａＣＯ３微粒子が銅管壁に付着し、それが核となって、スケールが成長すると考えられる。従って、ＣａＣＯ３微粒子が銅管壁に付着することを防止すれば、スケール付着を抑制することができることになる。ＣａＣＯ３の表面は負に帯電していることが知られている。これに対し、銅の表面に存在するＣｕ２Ｏは正に帯電しており、互いに引力が作用して、結果的に銅部材表面にＣａＣＯ３スケールが付着し、堆積する。
【００３２】
これに対し、本願発明者は、Ｚｒを銅母材中に含有させたときに生成するあらゆる析出物がＣａＣＯ３スケールと同じ負に帯電し、これを含有した銅合金には、ＣａＣＯ３微粒子が付着せず、スケールが堆積しないことを見出した。
【００３３】
また、水温が５０乃至９０℃の高温領域において、残留塩素を例えば１ｐｐｍ以上含んだ水質で生じ易いＩＩ型孔食に対して有効な添加元素であるＳｎを添加し、これを適量の酸素を含んだ不活性ガス又は還元ガス雰囲気中で熱処理することにより、添加元素の酸化物を適正に表面に濃化させ、耐スケール性と耐孔食性を同時に持たせることができることを見出した。
【００３４】
一方、市場で汎用的に使用されることが多いりん脱酸銅部材の場合、水温１５℃以下の低温状態で遊離炭酸を１５ｍｇ／Ｌ以上含んだ水に接触したときに、その表面に付着している残留炭素量が５．０ｍｇ／ｍ２を超えていると、Ｉ型孔食が発生し易いといわれている。本発明の銅合金部材表面においては、その表面に残留炭素量が１０．０ｍｇ／ｍ２以上付着していると、銅のＩ型孔食を発生させる可能性が高くなることが分かった。前記銅合金部材は、その適切な添加元素の深さ方向分布を有することにより、II型孔食に対し、優れた耐孔食性を有するが、前記Ｉ型孔食に対しては不十分であり、表面残留炭素量を１０．０ｍｇ／ｍ２以下にすることが好ましい。
【００３５】
表面に残留した加工用潤滑油分が主に焼鈍工程又は熱処理工程で焼きついて残留炭素を生成するが、残留炭素量が規定量以下であるような表面を有する銅合金部材を製造する方法としては、必ずしもこれに限ったものではない。即ち、所定の酸素を混合した不活性ガス又は還元性ガス雰囲気中で焼鈍若しくはこれに類する熱処理を施す方法、水素雰囲気中で焼鈍若しくはこれに類する熱処理を施す方法、有機溶剤若しくは脱脂洗浄剤等で油分を洗浄した後に通常の焼鈍工程を実施する方法、又は、誘導加熱焼鈍若しくは通電加熱焼鈍のように比較的短時間で部材温度が焼鈍温度に到達する方法等、種々の方法が適用可能である。
【００３６】
前記スケール付着防止機能を更に効果的に得るためには、添加元素をより多く含有させればよいが、これに伴う素材の強度上昇により、特に管材では押出し工程における力量不足と、抽伸工程における抽伸破断など、設備の付加増大による不具合が頻発するようになる。なるべく少ない添加元素量で効果的な機能を得るには、焼鈍又は熱処理工程時の雰囲気中に１０乃至２００ｐｐｍの酸素を混合して処理するとより良い。微量酸素の存在下で高温に曝すことにより、銅母材の過剰な酸化を抑えつつ、母材表面近傍に酸素が侵入し、添加元素が酸化され、内部酸化が起こる。これにより、母材表面層に金属状態の添加元素が欠乏するため、材料内部から添加元素が拡散し、この添加元素の拡散が継続して添加元素が表面に濃化してくる。この濃化した添加元素がスケール付着防止機能を有するので、添加量のわりに大きな効果を得ることができる。
【００３７】
以下、本発明の銅合金部材の組成限定理由について詳細に説明する。
【００３８】
「Ｃｏ：母相中に固溶体、単体及び／又は化合物として、０．０２乃至０．５質量％（化合物の場合はＣｏ換算値）含有」
Ｃｏは燐化物を形成してスケール付着防止効果を発揮する。また、それ自身は銅に固溶して強度、耐力を向上させる。Ｃｏ含有量が０．０２質量％未満では、スケール付着防止効果が得られない。また、Ｃｏ含有量が０．５質量％を超えると、析出物粗大化又は晶出物発生が起き易く、延性が低下する。
【００３９】
「Ｐ：母相中に固溶体、単体及び／又は化合物として、０．００５乃至０．２質量％（化合物の場合はＰ換算値）含有」
Ｐは前記燐化物を形成させるために必要な元素である。Ｐ含有量が０．００５質量％未満では、スケール付着防止に有効な燐化物が十分得られない。逆に、Ｐ含有量が０．２質量％を超えると、粗大晶出物形成により、延性が低下し易くなる。
【００４０】
「残留炭素量が１０ｍｇ／ｍ２以下」
本発明の銅合金部材がＩ型孔食条件の水流中で使用される場合においては、その表面に付着した残留炭素量が１０．０ｍｇ／ｍ２を超えるとＩ型孔食を生じやすくなる。残留炭素の付着量が少ないほど、Ｉ型孔食を生じる可能性は低くなり、５．０ｍｇ／ｍ２より少なければより好ましく、２．０ｍｇ／ｍ２より少なければ更に好ましい。
【００４１】
「Ｚｒ：母相中に固溶体、単体及び／又は化合物として、０．００５乃至０．３質量％（化合物の場合はＺｒ換算値）含有」
Ｚｒはスケール付着防止効果があり、Ｃｏ−Ｐのみの場合より更にスケール付着防止効果を向上させることができる。また、Ｚｒは少量添加でもＣｏ−Ｐと同様な効果を発現し、Ｃｏ−Ｐの量を多くすることによる延性低下を防止するのに有効である。更には、Ｚｒは孔食防止及び強度向上に効果を有する。Ｚｒ含有量が０．００５質量％未満では、上述のスケール付着防止効果，延性低下防止効果、孔食防止効果及び強度向上効果が小さい。Ｚｒが０．３質量％を超えると、粗大晶出物が出るので延性が低下する。
【００４２】
Ｚｒの化合物には、Ｃｕ３Ｚｒ等のＣｕ−Ｚｒ化合物、ＺｒＰ３、ＺｒＰ等のＰ−Ｚｒ化合物、ＺｒＯ３等のＺｒ酸化物、ＺｒＣｕ３Ｏ４等のＺｒ−ＣｕーＯ複合酸化物等があるが、Ｚｒの化合物はこれに限らず、析出物の形で母相に存在するものであればいずれの形態でもスケール付着防止に寄与することができる。また、析出物でなく母相中に固溶している状態と、Ｚｒ単体で存在している場合でもスケール付着防止に寄与する。しかし、Ｚｒは析出物の状態で表面近傍に濃化しているほうがより効果的である。
【００４３】
「Ｓｎ：０．０３乃至３．０質量％」
Ｓｎは銅合金部材に耐II型孔食性を付与する。Ｓｎは、機械的性質における伸びの増加、強度向上、及び９００℃までの高温域での結晶粒粗大化防止に効果を有する。Ｓｎ含有量が０．０３質量％を下回ると耐II型孔食性及びその他の効果が不十分となる。Ｓｎ含有量が３．０質量％を超えると、機械的性質の変化に伴い、曲げ加工時にしわが出るようになる。更に、加工硬化が大きくなり、管の場合における圧延マンドレル及び抽伸プラグ／ダイスの磨耗、破損、並びに溝付プラグの欠損が多くなる。また、Ｓｎが過剰であると、熱伝導率も低下する。
【００４４】
「平均結晶粒径が３０μｍ以下」
Ｓｎの添加により結晶粒粗大化を抑制できる。平均結晶粒径が３０μｍを超える場合、銅合金部材の降伏比が低下する。この降伏比が低下すると、破壊強度に対し耐力値が低くなり、塑性変形が起こりやすくなる。また、結晶粒界に集まりやすいＰの影響で、表面におけるＰの不均一な状態が形成されるので、耐食性にも影響が出始める。
【００４５】
「Ｚｎ：０．０３乃至５．０質量％」
Ｚｎは、各種元素を含有することにより加工性が低下する虞がある本発明の銅合金部材に対し、優れた加工性を付与する。銅合金部材の母相に固溶することにより、その強度を向上させる元素である。また、Ｚｎは加工工具（プラグ、マンドレル、ダイス等）の磨耗抑制の効果がある。本発明の銅合金部材は、硬い燐化物と加工硬化しやすいＳｎが多く、工具磨耗が生じやすいので、Ｚｎを添加することが好ましい。Ｚｎが０．０３質量％未満ではその効果が小さい。Ｚｎ含有量が５．０質量％を超えると、水環境での使用中に耐食性が低下し始め、脱亜鉛腐食性、及び応力腐食割れ感受性に影響が出始める。なお、Ｚｎ含有量が多くなるほど、銅合金管が加工硬化しやすくなるので、特に銅合金管を加工する場合、りん脱酸銅に比べて焼鈍回数が増加し、加工コストの上昇を招く。
【００４６】
「Ｎｉ、Ｍｇ、及びＦｅからなる群から選択された少なくとも１種：個別に０．００５乃至０．２質量％、総計で０．００５乃至０．５質量％」
Ｎｉ、Ｍｇ、及びＦｅは、固溶又は燐化物を形成して、銅合金部材の強度及び耐熱性向上に寄与する。各元素の含有量が個別に（従って、総計でも）０．００５質量％未満の場合、その効果が不十分である。また、各元素の含有量が個別に０．２質量％を超えるか、又は総計で０．５質量％を超える場合、析出物が粗大化し、曲げ加工性が低下する。よって，Ｎｉ、Ｍｇ、及びＦｅは、個別に０．２質量％以下，総量で０．５質量％以下とする。
【００４７】
「平均結晶粒径：１０μｍ以下」
銅合金部材の平均結晶粒径が１０μｍを超える場合、降伏比が低下する。降伏比が低下すると、破壊強度に対し耐力値が低くなり、塑性変形が起こりやすくなる。銅合金部材の平均結晶粒径が３０μｍを超えなければ、耐食性には影響しないので、平均結晶粒径が１０μｍ以下であれば、降伏比及び耐食性が良好である。
【００４８】
このような部材を、例えば、ＣＯ２を冷媒に用いたヒートポンプ式給湯器用水熱交換器に使用することができる。ＣＯ２を冷媒に使用したヒートポンプ式給湯器（エコキュート（登録商標））用水熱交換器は、電気料金の安価な夜間電力を利用して夜間に８０乃至９０℃の高温の水を炊き上げ、貯湯タンクに貯めるため、従来のガス給湯器及び瞬間湯沸かし器よりも水温は格段に高い。前記ＣＯ２冷媒ヒートポンプ式給湯器用水熱交換器は、水質によってはカルシウム等の硬度成分と炭酸成分との反応により高い水温で生成される炭酸カルシウムスケールが管壁に付着する。これが継続され、水流部の流路が閉塞したり、圧力損失が上昇する場合などがある。前記部材を使用することで、炭酸カルシウムスケールによる詰まりや圧力損失が上昇する問題に対して、炭酸カルシウムスケールの付着を抑制するので、前記詰まりや圧力損失の上昇を抑えることができる。
【００４９】
熱交換器の形態は、例えば、熱交換部分の水流路を構成する部材が管で（水流管）その外面に冷媒管を１本以上巻きつけて前記水流管の内面と外面とで熱交換する熱交換器（図１）、前記水流管の内部に冷媒管が存在し、水を前記冷媒管で直接加熱する熱交換器（図２）、その内部に複雑な経路を有した箱型筐体の水流部と、前記箱型筐体に巻きつけるなどして接触させた冷媒管とで、水流部の内面と外面で熱交換する熱交換器（図３）、前記箱型筐体内部に有する複雑な経路に沿って冷媒管を１本以上はわせ、水を直接加熱する熱交換器等、冷媒が流れる流路と水が流れる流路とが熱交換する熱交換器であれば本発明を適用可能である。
【００５０】
また、水流部を構成する部材が管である場合、その水流管内面に多数の溝を形成した内面溝付管とすることができる。内面溝付管にすることで、水流部を流通する水と水流管の外面との熱交換効率を向上させることができる（図４）。その溝形状は特に限られたものではなく、所望の特性に応じて管の断面形状におけるフィン高さ、溝数、底肉厚、山頂角、捩れ角、捩れ溝、ストレート溝、交叉溝、及び刻み溝等、任意の形態とすることができる。
【００５１】
水流管を内面溝付管にすることは、ＣＯ２冷媒ヒートポンプ式給湯器の普及が始まる当初から考えられていたが、スケールが付着し易い形態となってしまうことと、スケール付着による熱交換性能の低下が著しくなること等からこれまで実用化できなかった。しかし、本発明により、素材表面へのスケールの付着を抑制することが可能になったことにより、設計の自由度が増し、熱交換器の性能向上の大胆な発想の転換が可能になった。水流管を内面溝付管とすることは、本発明により初めて可能となる。
【００５２】
図２の場合、冷媒として超臨界のＣＯ２等を使用する場合、冷媒管内にＣＯ２を流通させ、水流管内（冷媒管の外側の領域）に水を流通させることが通常行われるが、これに拘らず、水流管内の水と冷媒管内の冷媒を逆にしても良い。また、伝熱量を大きくするには、冷媒管の数を２本以上とすること、水流管内を流れる水と小径管内を流れる冷媒の流れの向きを逆向き（対向流）にすることが望ましい。また、冷媒管を、大径管と、前記大径管の内部に配置される小径管とからなる二重管とし、更に前記大径管と前記小径管との間に、大径管外部を流通する水又は小径管内部を流通する冷媒の漏洩を検知する構造を設けることもできる（図５（ａ）、（ｂ）、（ｃ））。更に、小径管の内面に管軸方向に平行又はねじれ角を有する複数の溝を形成しても良い（図５（ｄ））。
【００５３】
即ち、図５（ａ）、（ｂ）に示すように、この伝熱管１は、大径管２の内部に４本の小径管３を配置したものであり、各小径管３は、図５（ｃ）に示すように、外管４の内面に断面三角形の凹凸を形成し、その内側に内管５を嵌合したものである。このため、外管４と内管５との間に空間部６が形成されている。このため、外管、又は内管に腐食等による穴が発生した場合、外管の外側、外側流路７又は内管内を流れる流体が空間部６に漏れてくる。この漏れが、空間部６を通って管軸方向に流れ、熱交換器の外側に出たところで流体の漏洩を検知することができる。図５（ｄ）は内管５の内面に、溝を形成したものである。
【００５４】
水流管の内側に直線状／螺旋状等の溝を設けることができる。また、冷媒管の内側に直線状／螺旋状等の溝を設けるか（図５（ｅ）乃至（ｇ））、小径管の外側に直線状又は螺旋状のフィンを設けるか（図６）、水流管及び／又は冷媒管をコルゲート管にする等の方法により、管内の面積を増加させ、また管内の流体の流れを乱すことにより熱伝達を促進させても良い。腐食等により冷媒管内が破れた場合は、管内の流体が水流管内の流体と混じり合うことから、これを避けるには冷媒管を検知構造を有する二重構造とすることが望ましい。また、このような熱交換器は、スペース節約のため、螺旋状又は渦巻状等に巻回してもよい。
【００５５】
図７は、バッフルスペーサー、図８は、インナー材、図９は、インナー材、図１０は、バッフルリング、図１１は、バッフルリング及びスペーサー、図１２は、コルゲート加工したものを示す。
【００５６】
図１の構成に類似した熱交換器としては、また、例えば、水流管の外側に設けた溝に冷媒管が嵌合されているもの（図１３）、水流管の外側に冷媒管がろう付けされているもの等がある。冷媒として超臨界のＣＯ２等を使用する場合、冷媒管内にＣＯ２を流通させ、水流管内に水を流通させることが通常行われるが、これに拘らず水流管内と冷媒管内の冷媒を逆にしても良い。また、伝熱量を大きくするには、冷媒管の数を２本以上とすること、水流管内を流れる媒体と冷媒管内を流れる媒体の流れの向きを逆向き（対向流）にすることが望ましい。また、冷媒管の内側及び／又は水流管の内側に直線状又は螺旋状等の溝を設ける等の方法により管内の面積を増加させ、また管内の流体の流れを乱すことにより熱伝達を促進させても良い。また、水流管の外側に螺旋状に配置して水流管と冷媒管の接触長さを長くし、伝熱面積を増大させても良い。また、このような熱交換器はスペース節約のため、螺旋状、渦巻状等に巻回してもよい。
【００５７】
また、このような熱交換器において、水流路の流路断面積Ａの冷媒管の流路断面積Ｂに対する比Ａ／Ｂを１．０乃至１２．３とすることで、水温が高温になる部位での熱交換率を低下させることなく、スケール付着抑制機能を有した熱交換器が得られる。更に、水流路の流路断面積が冷媒の流路断面積に対して特定されるため、この熱交換器が組み込まれる機器のコンパクト化に有利であると共に、設計の自由度を高めることが可能である。Ａ／Ｂが１．０未満であると、水流管の流路断面積Ａが小さいため、水流管内を流れる水の平均流速が増加して圧力損失が増加する。更に、水流管内面又は冷媒管外面に炭酸カルシウムを主成分とするスケールが付着すると、水流管内を流れる水の平均流速が一層増加して圧力損失が増加する。Ａ／Ｂが１２．３を超えると、単位長さあたりの熱流量が減少するため、伝熱性能が低下する。従って、水流路の流路断面積Ａの冷媒管の流路断面積Ｂに対する比Ａ／Ｂは１．０乃至１２．３である。また、更に高い熱交換性能を得るためには、水流路の流路断面積Ａの冷媒管の流路断面積Ｂに対する比Ａ／Ｂは１．０乃至３．５であることが好ましい。
【００５８】
本発明の銅合金管は、特にＣＯ２を冷媒に使用してより高温の水を得ようとするヒートポンプ式給湯器用水熱交換器に使用することにより、その効果を発揮できるが、本発明の銅合金管における用途はこれに限ったものではなく、ガスバーナー加熱方式のガス給湯器又は風呂釜、及び追炊き用熱交換器の他、ボイラー用配管、及び温水器等、比較的水温が高い給湯用配管等にも適用可能である。
【００５９】
本発明の銅合金部材は、その製造方法において、板材の場合は、溶解、鋳造、熱間圧延、冷間圧延、レベリング、焼鈍及び巻取り（コイル材）の工程により製造され、又は最終的に定尺切断される。管材の場合は、溶解、鋳造、熱間押出し、冷間圧延、冷間引抜き及び整直切断（直管材）されるか、又は巻取り（長尺コイル材）され、その後、焼鈍を経て梱包される。その間、所望の元素分布を得るためには、適切な焼鈍処理を行う。
【００６０】
焼鈍工程の間、内面又は外面の所望の特性を持たせたい側の表面に接触させる雰囲気を、５乃至２００ｐｐｍの酸素を含む不活性ガス又は還元性ガスとし、焼鈍温度を５５０乃至７００℃とし、加熱時間を１０乃至２００分で調整することにより、所望の特性を有する表面の添加元素分布が得られる。炉内露天点は５乃至１５℃で調整することが望ましい。
【実施例】
【００６１】
以下、本発明の実施例の特性について、本発明の範囲から外れる比較例と対比して本発明の効果について説明する。以下、実施例比較例の銅合金部材は、管材であるが、板材でも、その特性は基本的には同一である。
【００６２】
（残留炭素付着量測定方法）
銅部材への残留炭素付着量測定方法は以下の方法によった。本実施例における評価では銅合金管の状態で内表面について評価するので、銅合金管内表面に付着した残留炭素量を測定した。へキサンにて管内面の油分を抽出し、その後アセトンで管の内外面を洗浄し、乾燥させた。次に、管内面に塩酸と硝酸（１＋１）の混酸を添加し、付着している炭素を抽出した。石英製ろ紙を用い、抽出した混酸を吸引ろ過し、炭素をろ紙上に捕集した。そして、８０℃に設定してある乾燥機にろ紙を入れ、乾燥させた。乾燥後、デシケーター中で冷却した。炭素の定量は、燃焼赤外線吸収法により炭素・硫黄同時分析装置：堀場製作所製ＥＭＩＡ−６１０型（燃焼温度：１２００℃、時間：１００秒）により行った。
【００６３】
（スケール付着評価方法）
スケール付着量の評価方法は以下のとおりである。ＮａＨＣＯ３（０．０１８ｍｏｌ／Ｌ）とＣａＣｌ２・２Ｈ２Ｏ（０．００９ｍｏｌ／Ｌ）の混合水溶液を２０℃で調製し、Ｃａ（ＨＣＯ３）２を含むスケール生成溶液とした。評価用部材の標準寸法として、板の場合幅６０ｍｍ×長さ５０ｍｍ×板厚０．５ｍｍに調整したものを、管の場合外径９．５２ｍｍ×長さ５０ｍｍ×肉厚０．５ｍｍのものをそれぞれ作製した。これにより、板材であっても、管材であっても、スケール生成溶液に接触する評価用部材の表面積を約６．０×１０３ｍｍ２に統一することができる。前記スケール生成溶液１００ｍｌに前記作製した評価用部材を浸漬し、９０℃まで昇温した。この操作を各サンプルにつき、その都度、新しいスケール生成液を用いて５回繰り返した。その後、液から取り出し、水洗乾燥後、秤量し、スケール付着前後の重量から、スケール付着量を算出した。評価用部材と同様に作製したりん脱酸銅管についても評価し、前記りん脱酸銅管のスケール付着量を基準として各材を比較評価した。
【００６４】
前記りん脱酸銅の半分以下のスケール付着量であった場合を「○」と判定した。請求項１の構成の銅合金部材においては、スケール付着試験の結果が「○」となる。
【００６５】
また、スケール付着試験におけるスケール付着量が前記りん脱酸銅の５／１２以下であった場合を「◎」とした。
【００６６】
（Ｉ型孔食評価方法）
Ｉ型孔食評価方法は、りん脱酸銅管においてＩ型孔食の頻繁に発生する地区の地下水の水流を利用したフィールドテストを１２ヶ月間行った。使用した水質成分の分析結果を下記表１に示す。評価材は外径１２．７ｍｍ×肉厚０．７１ｍｍ×長さ１ｍの銅合金管を使用した。１日に３０分間だけ評価材に通水させ、それ以外は管内に水を滞留させたまま停止させるよう電磁バルブで制御した。管内流速は０．２ｍ／秒となるよう流量計で調整した。
【００６７】
併行してりん脱酸銅管を用いて評価し、１２ヶ月経過後の調査の結果、最大孔食深さがりん脱酸銅管の半分以上であれば「×」、半分未満であれば「○」とした。最大孔食深さ評価は、１２ヵ月経過後の銅合金管又はりん脱酸銅管を抜き取って管軸方向に半割し、内表面を酸洗浄した後に内表面を目視又は実体顕微鏡を使用して観察して確認される最も腐食の深そうなものを選んで断面観察し、腐食孔の底部と管外表面の残肉厚を、管の元肉厚（０．７１ｍｍ）から差し引いた値とした。
【００６８】
【表１】
2008274426.tif 000003
【００６９】
（II型孔食評価方法）
前記の評価部材を用いて、II型孔食再現条件に調整された評価水を管内に通水することでII型孔食の発生状況を確認することによった。図１４の流水試験装置を用い、下記表２に示す試験水をメインタンク内で６０℃に加温し、１日に３０分間だけ評価材に通水させ、それ以外は管内に水を滞留させたまま停止させた。管内流速は０．２ｍ／秒となるように、流量計で調整した。ｐＨと残留塩素を常時測定し、定量ポンプにより次亜塩素酸ナトリウムで残留塩素添加及び希硫酸でｐＨを調整した。循環して使用する試験水は１ヶ月に１回更液を実施し、１２ヶ月まで試験を継続して供試材の腐食状況を調べた。併行してりん脱酸銅管を用いて評価した。１２ヶ月経過後の調査の結果、最大孔食深さがりん脱酸銅管の半分以上であれば「××」、半分未満であれば「×」、１／３以下であれば「△」、１／４以下であれば「○」とした。最大孔食深さ評価は、１２ヵ月経過後の銅合金管又はりん脱酸銅管を抜き取って管軸方向に半割し、内表面を酸洗浄した後に内表面を目視又は実体顕微鏡を使用して観察して確認される最も腐食の深そうなものを選んで断面観察し、腐食孔の底部と管外表面の残肉厚を、管の元肉厚（０．７１ｍｍ）から差し引いた値とした。
【００７０】
【表２】
2008274426.tif 000004
【００７１】
（降伏比評価）
降伏比の評価は、外径９．５２ｍｍ×肉厚０．８ｍｍ×長さ３００ｍｍの評価対象の銅合金管について引張試験を行い、引張強さ及び耐力を測定することによって行った。引張試験の結果、耐力の引張強さに対する比を降伏比とし、降伏比が０．４０以上であれば「◎」、０．３０以上０．４０未満であれば「○」、０．３０未満であれば「×」とした。
【００７２】
（曲げ加工評価）
曲げ加工性の評価は、ヘアピン曲げ加工用パイプベンダー（図１５）を使用してヘアピン曲げ加工することによった。同じ寸法のりん脱酸銅管でマンドレル２１の外径及びマンドレルの前後位置を調整して固定し、クランプ２２の強度を調整することにより、ヘアピン曲げ内側に曲げしわの発生しないことを確認した後、評価対象の銅合金管について曲げ加工を実施した。
【００７３】
マンドレルの前後位置を変更せずクランプによる挟み付け強度を変えても曲げしわが無くなくならなければ不良、クランプの調整により曲げしわの発生が無く、曲げられた場合は良好と判定した。
【００７４】
曲げ加工性評価には、内面溝付管転造加工評価において作製される外径が７ｍｍの内面溝付管を供試材として用い、ヘアピン曲げの曲げピッチ２３を２１．０ｍｍとした。
【００７５】
（内面溝付管転造加工評価）
外径１０．０ｍｍ×肉厚０．３７ｍｍの内面平滑素管を誘導加熱炉で焼鈍した後、超硬工具鋼製溝付プラグを用い、プラグ／ダイス縮径、その後の転造加工と、その後のプラグ無し／ダイス縮径により、外径７ｍｍ，溝底肉厚０．２５ｍｍ，溝数６５，フィン高さ０．２３ｍｍ，ねじれ角３５°，山頂角２２°，溝底Ｒ０．０４ｍｍの内面溝付管を製作した。
【００７６】
連続転造加工中に溝プラグの欠損が生じると、管材料が破断することで発覚する。１コイルを転造するのに約４３００ｍの長さを連続して転造加工し、最大５コイルまで同じ溝付プラグで連続して転造加工した。１コイルだけ転造加工できた（２コイル目で破断又はプラグ欠損発見）場合を「△」、３コイルまで転造加工できた場合を「○」、５コイルまで転造できた場合を「◎」とした。
【００７７】
（脱亜鉛腐食評価試験）（ＪＢＭＡ Ｔ３０３，日本伸銅協会技術標準−黄銅棒の脱亜鉛試験方法）
試験水溶液には炭酸水素ナトリウム０．４０ｇ及び塩化ナトリウム２９．２２ｇを水に溶かし、１０００ｍｌとしたものを用いた。Ｎ２：Ｏ２：ＣＯ２＝［７０±１．５］：［２０±１．０］：［１０±０．５］に混合したガスで飽和させた水溶液に白金電極と電極用試料をセットし、電流密度１．０ｍＡ／ｃｍ２にて２４時間定電流電解した。また、試験中、混合ガスは飽和状態を維持するため連続注入した。水溶液は恒温槽にて６０±２℃に維持した。２４時間の定電流電解後、試料を断面観察し、最大侵食深さ（＝脱亜鉛深さ＋溶解腐食深さ）を測定した。比較として測定したりん脱酸銅は、溶解腐食のみの作用で最大侵食深さ１０μｍであった。供試材において、最大侵食深さ１５μｍ以上となったものを脱亜鉛腐食の影響ありとして「×」と判定した。
【００７８】
（第１の実施例）
この第１実施例は、Ｃｏ，Ｐ，Ｚｒ，Ｓｎを単独で又は複合添加する場合であり、その組成と特性試験結果を下記表３（表３−１，３−２，３−３）に示す。
【００７９】
【表３−１】
2008274426.tif 000005
【００８０】
【表３−２】
2008274426.tif 000006
【００８１】
【表３−３】
2008274426.tif 000007
【００８２】
以下の方法により、本発明の実施例及び本発明の範囲から外れる比較例について、スケール付着試験、Ｉ型／II型孔食試験、引張試験、及び曲げ加工試験を実施し、その特性を上記表３に示した。
【００８３】
Ｃｏ、Ｚｒ、Ｓｎは純金属のペレット、Ｐの添加は１５質量％Ｐの銅合金ペレットを、夫々鋳造工程において添加し、熱間押出し及び冷間圧延を経て各種試験用に冷間抽伸工程を繰り返し、所定の寸法になったものを焼鈍し、所定の長さに切断して供試材を作製した。
【００８４】
残留炭素の付着量は、最終寸法まで冷間抽伸工程を経た銅合金管の内面をアセトン及びヘキサンで洗浄してから焼鈍したものを標準とし、これより残留炭素量を増やす場合は内面に抽伸油と同じ組成の油を塗布してから焼鈍して調整した。
【００８５】
表３に示すＮｏ．２及び３は請求項１を満たす実施例である。表中の下線が引いてある項目は、本発明請求項１の範囲外の数値であることを示す。Ｎｏ．６１は、りん脱酸銅管（ＪＩＳ  Ｈ３３００  Ｃ１２２０−Ｔ）焼鈍材であり、スケール付着評価試験、Ｉ型／II型孔食試験における比較材として基準値を決めるのに用いられた。
【００８６】
なお、Ｎｏ．２１，４５，４９，５３，５７は結晶粒の調整ができなかった。Ｎｏ．６１は微量のＰのみでは効果がなかった。
【００８７】
実施例Ｎｏ．２及び３はいずれも、Ｃｏの含有量が請求の範囲内であり、耐スケール付着性及び管の曲げ加工性が優れた特性を示した。比較例Ｎｏ．１は、Ｃｏの含有量が請求の範囲を下回っており、ＣｏとＰとの化合物が少なく、スケール付着量が多かった。比較例Ｎｏ．４はＣｏの含有量が多く、スケールの付着量は少ないが、粗大晶出物が生成し、延性が低下し、曲げ加工性が低下した。
【００８８】
実施例Ｎｏ．５乃至７はいずれも、Ｃｏ及びＰの含有量が請求の範囲内であり、耐スケール付着性、管の曲げ加工性、及び耐Ｉ型孔食性が優れた特性を示した。比較例８は、残留炭素量が多すぎるため、Ｉ型孔食がＤＨＰの半分を超えた。比較例Ｎｏ．９はＺｒの含有量が請求項２の範囲を下回っており、II型孔食に対する耐食性を維持できなかった。これに対し、実施例Ｎｏ．１０，１１はＺｒ含有量が請求項２を満足するため、スケール付着量が低下した。比較例Ｎｏ．１２はＺｒの含有量が請求項２の範囲を超えているので、粗大晶出物が生成し、延性が低下して曲げ加工性が低下した。
【００８９】
実施例Ｎｏ．１３乃至１５はいずれも、Ｃｏ，Ｐ及びＺｒの含有量が本発明の範囲内であり、本発明の請求項１を満足する銅合金部材の優れた耐スケール付着性を更に優れたものにし、且つ曲げ加工性及び耐II型孔食性が優れた特性を示した。比較例Ｎｏ．１６は残留炭素量が多く、Ｉ型孔食深さが比較材ＤＨＰの半分を超えた。比較例１７はＳｎの含有量が少なく、耐II型腐食の効果がなかった。実施例１８，１９は請求項３を満足するので、耐II型腐食性も優れていた。比較例２０は加工硬化に伴い、曲げ加工時の工具破損が生じた。比較例２１は結晶粒の調整ができなかった。比較例２４は結晶粒の粗大化に伴うＰの偏析により、耐II型孔食性が低下した。比較例２５は請求項２を満足せず。Ｓｎの含有量が少ないため、耐II型孔食性が低い。比較例２８は請求項２を満足せず、加工硬化で曲げ加工時に工具破損が生じた。比較例２９は請求項３まで満足するが、請求項５は満足しないので、請求項５の元素添加による強度向上効果がない。比較例３２は請求項３まで満足するが、粗大晶出物が生成し、伸びが出ず、曲げ加工性が劣化した。
【００９０】
これに対し、各請求項の実施例は、その請求項で含有する元素の添加効果が得られた。その他の実施例及び比較例は、上記各実施例及び比較例の組み合わせである。
【００９１】
（第２の実施例）
この第２の実施例は、請求項４に示すように，Ｚｎを含有するものである。下記表４は第２実施例の銅合金管の組成を示す。以下の方法により、請求項４に示す要件を満たすものと満たさないものとで、溝付管転造加工性評価及び脱亜鉛腐食評価試験を実施した。
Ｚｎの純金属ペレットを鋳造工程において添加し、熱間押出し及び冷間圧延を経て、各種試験用に冷間抽伸工程を繰り返し、所定の寸法になったものを焼鈍し、所定の長さに切断して作製した。
【００９２】
【表４】
2008274426.tif 000008
【００９３】
上記表４に示す実施例Ｎｏ．６４乃至６７は本発明の請求項４を満たす実施例である。表４中の下線が引いてある項目は、本発明の請求項４の範囲外の数値であることを示す。比較例Ｎｏ．６９は、りん脱酸銅管（ＪＩＳ Ｈ３３００ Ｃ１２２０−Ｔ）の焼鈍材であり、スケール付着評価試験、Ｉ型／II型孔食試験における比較材として基準値を決めるのに用いられた。
【００９４】
Ｚｎを添加していない比較例Ｎｏ．６２及びＺｎの含有量が請求の範囲に満たない比較例Ｎｏ．６３は、他の元素の影響で溝転造加工時の溝付プラグの摩擦が大きくなり、１コイル目を終えて、２コイル目の途中で管が破断した。また、溝プラグに欠損が生じていた。
【００９５】
Ｚｎを微量添加した実施例Ｎｏ．６４及び６５は、その効果で３コイル目まで連続して転造でき、４コイル目途中で管が破断した。更に実施例Ｎｏ．６６乃至６８では更にＺｎを添加し、５コイル目を終えて破断を生じなかった。しかし，比較例Ｎｏ．６８は、Ｚｎの含有量が多かったため、脱亜鉛腐食評価において脱亜鉛腐食の兆候が認められ、本発明用途においては実用的でないと判断された。
【００９６】
（第３の実施例）
次に、本発明の熱交換器の耐久性の効果を実証する実施例を本発明の範囲から外れる比較例と比較して説明する。
（１）二重管式熱交換器の形態
水流管：外径１２．７ｍｍ、肉厚０．８ｍｍ、長さ８ｍ
冷媒管：検知構造２重管、２本水管内に挿入
外管：外径５．５ｍｍ、底肉厚０．５ｍｍ、山高さ０．２５ｍｍ、山数５０
内管：外径４．０ｍｍ、肉厚０．５ｍｍ
構造：ドラム巻きタイプ
図１６はこの二重管式熱交換器の概略図を示す。
（２）実施例と比較例
実施例：水流管及び冷媒管の外管に表３の実施例３０の組成の銅合金管を使用した。
比較例：全てりん脱酸銅（Ｈ３３００  Ｃ１２２０−Ｔ）
（３）試験条件
水流量：１．０リットル／分
冷媒流量：１．３ｋｇ／分
水入り側温度：２０℃
水出側温度  ：８５℃
（４）試験の評価方法
実施例及び比較材の熱交換器について、試験期間前後で熱交換器の圧力損失を測定した。試験後の圧力損失が試験期間前の圧力損失と比較して倍になったものを不良品、ならなかったものを良品とした。
（５−１）試験条件と結果（スケール付着性評価）
試験水中のＣａＣＯ３濃度：８００ＣａＣＯ３ｍｇ／リットル
試験時間：３５０時間
【００９７】
【表５】
2008274426.tif 000009
【００９８】
実施例７０及び７１はスケールの付着が進まず、圧力損失が大きく上昇しなかった。スケールの溜まり易いと考えられる内面溝付管においても、圧力損失の上昇は深刻なほどではなかった。これに対し、比較例７２及び７３は、スケール付着防止効果がなく、３５０時間の試験期間を経て圧力損失は倍以上に上昇した。水流管が内面溝付管である比較例７３は圧力損失が大きく上昇した。
【００９９】
（５−２）試験条件と結果（耐Ｉ型孔食性評価）
稼動条件：第１実施例と同じフィールドテストによる
試験水：表１の地下水（第１実施例）
試験時間：１２ヶ月
評価方法：断面観察による最大腐食深さ
【０１００】
【表６】
2008274426.tif 000010
【０１０１】
実施例７０及び７１は内表面の残留炭素量が少ないのでＩ型孔食の進行が少なかった。これに対し，比較例７２及び７３は、そもそも耐孔食性を有さないりん脱酸銅で、且つその残留炭素付着量が臨界値５ｍｇ／ｍ２を超えているので、孔食の進行が大きかった。
【０１０２】
（５−３）試験条件と結果（耐II型孔食性評価）
稼動条件：第１実施例と同じ流水試験による
試験水：表２の試験水（第１実施例）
試験時間：１２ヶ月
評価方法：断面観察による最大腐食深さ
【０１０３】
【表７】
2008274426.tif 000011
【０１０４】
実施例７０及び７１は合金の組成が耐II型孔食性を有しており、II型孔食の進行が少なかった。比較例７２及び７３は、耐孔食性を有しておらず、孔食の進行が大きかった。
【０１０５】
（第４の実施例）
次に、本発明の水流管及び冷媒管の構成からなる熱交換器において、熱交換性能及び耐久性の効果を実証する実施例を本発明の範囲から外れる比較例と比較して説明する。
（１）二重管式熱交換器の形態
水流管：外径１２．７ｍｍ、肉厚０．８ｍｍ、長さ８ｍ、流路断面積Ａ
冷媒管：検知構造２重管、１本水管内に挿入
外管：底肉厚０．５ｍｍ、山高さ０．２５ｍｍ、山数５０
内管：肉厚０．５ｍｍ、流路断面積Ｂ
構造：ドラム巻きタイプ
図１７はこの二重管式熱交換器の概略図を示す。
（２）実施例及び比較例
水流管及び冷媒管の外管：表３の実施例３０の組成の銅合金管
冷媒管の内管：ＪＩＳ  Ｈ３３００  Ｃ１２２０  りん脱酸銅管
（３）試験条件
水流量：１．０リットル／分
水入り側温度：２０℃
（４−１）試験の評価方法（熱交換性能評価）
実施例及び比較例の試験期間前の熱交換器について、熱交換性能を測定した。実施例及び比較例の二重管式熱交換器の、水流管内に水を流し、冷媒管の内部に水流管の水の流れと逆方向に超臨界状態のＣＯ２を流して、出水（湯）側の水の温度を測定した。そして、流路断面積の変化が、熱交換器の熱交換性能に及ぼす影響を測定した。図１８はこの熱交換性能試験の試験装置を示す。出湯側の水の温度が８０℃以上であった場合を◎、７０℃以上８０℃未満であった場合を○、７０℃未満であった場合を×とした。
（５−１）試験条件と結果
入り側冷媒圧力：９ＭＰａ
冷媒流量：１．０ｋｇ／分
【０１０６】
【表８】
2008274426.tif 000012
【０１０７】
上記表８に示す実施例Ｎｏ．７５乃至８１は本発明の請求項７の範囲を満たす実施例である。比較例７４及び実施例７５乃至８１は、出湯温度が７０℃以上であり、比較例８２に比して優れた熱交換性を示した。
【０１０８】
上記表８に示す実施例Ｎｏ．７５乃至７９は本発明の請求項８の範囲を満たす実施例である。比較例７４、実施例７５乃至７９は、出湯温度が８０℃以上であり、比較例８０乃至８２に比して優れた熱交換性を示した。
【０１０９】
（４−２）試験の評価方法（スケール付着性評価）
実施例及び比較例の熱交換器について、試験時間前後の圧力損失を測定した。３５０時間の試験時間経過後の圧力損失が試験時間前の圧力損失と比較して１．５倍を超えたものを不良品、ならなかったものを良品とした。更に、７００時間の試験時間経過後の圧力損失が試験時間前の圧力損失と比較して２．０倍を超えたものを不良品、ならなかったものを良品とした。
（５−２）試験条件と結果
冷媒流量：１．３ｋｇ／分
水出側温度：８５℃
試験水中のＣａＣＯ３濃度：８００ＣａＣＯ３ｍｇ／リットル
試験時間：３５０時間、７００時間
【０１１０】
【表９】
2008274426.tif 000013
【０１１１】
上記表９に示す実施例Ｎｏ．７５乃至８１は本発明の請求項７の範囲を満たす実施例である。実施例７５乃至８１及び比較例８２はスケールの付着が進まず、圧力損失が大きく上昇しなかった。スケールの溜まり易いと考えられる内面溝付管においても、圧力損失の上昇は深刻なほどではなかった。これに対し、比較例７４は、スケール付着防止効果がなく、３５０時間の試験時間を経て圧力損失は１．５倍を超え、７００時間の試験時間を経て圧力損失は２．０倍以上に上昇した。
【図面の簡単な説明】
【０１１２】
【図１】（ａ）、（ｂ）は熱交換部分の水流路を構成する部材が管で（水流管）その外面に冷媒管を１本以上巻きつけて前記水流管の内面と外面とで熱交換する熱交換器を示す図である。
【図２】（ａ）乃至（ｃ）は水流管の内部に冷媒管が存在し、水を前記冷媒管で直接加熱する熱交換器を示す図である。
【図３】内部に複雑な経路を有した箱型筐体の水流部と、前記箱型筐体に巻きつけるなどして接触させた冷媒管とで、水流部の内面と外面で熱交換する熱交換器を示す図である。
【図４】水流管内面に多数の溝を形成した内面溝付管を示す図である。
【図５】（ａ）乃至（ｇ）は冷媒管を、大径管と、前記大径管の内部に配置される小径管とからなる二重管とし、更に前記大径管と前記小径管との間に、大径管外部を流通する水又は小径管内部を流通する冷媒の漏洩を検知する構造を設けた熱交換器を示す図である。
【図６】小径管の外側に直線状又は螺旋状のフィンを設けたものを示す図である。
【図７】（ａ）乃至（ｅ）はバッフルスペーサーを示す図である。
【図８】インナー材を示す図である。
【図９】（ａ）乃至（ｃ）はインナー材を示す図である。
【図１０】バッフルリングを示す図である。
【図１１】バッフルリング及びスペーサーを示す図である。
【図１２】コルゲート加工したものを示す図である。
【図１３】水流管の外側に設けた溝に冷媒管が嵌合されている熱交換器を示す図である。
【図１４】流水試験装置を示す図である。
【図１５】（ａ）乃至（ｃ）はヘアピン曲げ加工評価装置を示す図である。
【図１６】二重管式熱交換器の概略図である。
【図１７】二重管式熱交換器の概略図である。
【図１８】熱交換性能試験の試験装置である。
【符号の説明】
【０１１３】
１：伝熱管、２：大径管、３：小径管、４：外管、５：内管、６：空間部、７：外側流路、８：内面溝付管、９：箱型筐体、１０：熱交換器、１０ａ：二重管式熱交換器、１１：冷媒管、１１０：検知溝付二重管式冷媒管、１１０ａ：漏洩検知溝、１２：水流管、１３：バッフルスペーサー、１４：インナー材、１５：バッフルリング、１６：スペーサー、１７：コルゲート管、１８：溝、２１：マンドレル、２２：クランプ、２３：曲げピッチ、２４：圧縮機、２５：蒸発器、２６：膨張弁、８１：溝、８２：フィン、８３：捩れ溝、８４：ストレート溝、８５：交叉溝
【図１】
2008274426.tif 000014
【図２】
2008274426.tif 000015
【図３】
2008274426.tif 000016
【図４】
2008274426.tif 000017
【図５】
2008274426.tif 000018
【図６】
2008274426.tif 000019
【図７】
2008274426.tif 000020
【図８】
2008274426.tif 000021
【図９】
2008274426.tif 000022
【図１０】
2008274426.tif 000023
【図１１】
2008274426.tif 000024
【図１２】
2008274426.tif 000025
【図１３】
2008274426.tif 000026
【図１４】
2008274426.tif 000027
【図１５】
2008274426.tif 000028
【図１６】
2008274426.tif 000029
【図１７】
2008274426.tif 000030
【図１８】
2008274426.tif 000031
【手続補正書】
【提出日】平成20年4月28日(2008.4.28)
【手続補正１】
【補正対象書類名】明細書
【補正対象項目名】００７９
【補正方法】変更
【補正の内容】
【００７９】
【表３−１】
2008274426.tif 000032
【手続補正２】
【補正対象書類名】明細書
【補正対象項目名】００８０
【補正方法】変更
【補正の内容】
【００８０】
【表３−２】
2008274426.tif 000033
【手続補正３】
【補正対象書類名】明細書
【補正対象項目名】００８１
【補正方法】変更
【補正の内容】
【００８１】
【表３−３】
2008274426.tif 000034